【目的】本発明は、孔径のバラツキのない、フィルター性能が高く、汚染防止性、プリーツ加工性ならびに外観品位に優れたドライクリーニングフィルター用基材及びドライクリーニングフィルターを、該フィルターユニットの生産性高く提供せんとするものである。【構成】本発明のドライクリーニングフィルター用基材は、ポリエステル系フィラメントからなる部分的に圧着された不織布で構成されたフィルター用基材であって、該フィラメントが、芯鞘構造を有する複合繊維であることを特徴とするものであり、また本発明のドライクリーニングフィルターは、かかるドライクリーニングフィルター用基材を用いてフィルター部材を構成したことを特徴とするものである。【産業上の利用分野)】本発明は、フィルター性能が高く、汚染防止性ならびに外観品位の非常に優れたドライクリーニングフィルター用基材及びドライクリーニングフィルターに関する。【従来の技術】ドライクリーニング用フィルターは、一般に、衣料からの脱落物を取り除く目的で使用されるが、衣料に付着した臭い等を脱臭するために、活性炭をフィルターユニットに入れる場合が多い。【0003】また、衣料関連であることから、使用されるフィルター基材には、パークレン、トリクレン、フッ素系溶剤等、溶剤に対する耐薬品性やフィルター性能はもちろんのことフィルターユニット製品の外観品位が重視され、組立時の活性炭投入による汚れの付着が大きな問題となる。おける様々な汚れ防止対策がとられてきた。【発明が解決しようとする課題】ところが、このような従来の管理面での対応では、作業効率が上がらず、ユニットの生産性は非常に低いものであった。従来ドライクリーニングフィルター用基材は、得られる孔径のバラツキが大きく、満足なフイルター機能のものを提供することが非常に難しいものでうあった。【0006】本発明は、かかる従来技術の問題に鑑み、孔径のバラツキのない、フィルター性能が高く、汚染防止性、プリーツ加工性ならびに外観品位に優れたドライクリーニングフィルター用基材及びドライクリーニングフィルターを、該フィルターユニットの生産性高く提供せんとするものである。【課題を解決するための手段】本発明者らは、かかる課題を解決するために、次のような手段を採用する。本発明のドライクリーニングフィルター用基材は、ポリエステル系フィラメントからなる部分的に圧着された不織布で構成されたフィルター用基材であって、該フィラメントが、芯鞘構造を有する複合繊維であることを特徴とするものであり、また本発明のドライクリーニングフィルターは、かかるドライクリーニングフィルター用基材を用いてフィルター部材を構成したことを特徴とするものである。ならびに外観品位にも優れたドライクリーニングフィルターを提供することについて鋭意検討したところ、従来のドライクリーニングフィルター用不織布において、特定なポリエステルフィラメントを採用することにより、見事にかかる課題を一挙に解決することを究明したものである。プリーツ加工性ならびに外観品位にも優れたものを提供することができたものである。してもさしつかえなく使用できる。かかるポリエステル系複合繊維フィラメントとしては、たとえばポリエチレンテレフタレート、ポリブチレンテレフタレートなど強伸度特性に優れた高融点ポリマを芯成分に使用し、接着性、目止め性、熱変形性および柔軟性に優れた低融点ポリマ、すなわち、共重合ポリエステル系ポリマを鞘成分として使用したものである。かかる共重合ポリエステル系ポリマとしては、アジピン酸、アゼライン酸、セバシン酸、フタル酸、イソフタール酸、5−スルホイソフタール酸などのジカルボン酸、またはイソプロピレングリコール、イソブチレングリコール、ネオペンチルグリコールなどのグリコールの少なくとも1種を共重合したものを使用することができる。これらの共重合ポリエステルの中でも、特にジカルボン酸の共重合ポリエステルが、上述の効果を達成する上から好ましく使用される。かかる共重合ポリエステルとしては、かかる共重合成分を、好ましくは5〜20モル%、さらに好ましくは10〜15モル%の範囲で共重合したものがよい。剛軟度および孔径などの特性の上から使用される。バラツキの少ない孔径を形成する上から使用される。【0012】本発明のかかる芯鞘構造のポリエステル系複合繊維フィラメントの鞘部は、該フィラメント重量の、好ましくは10〜30重量%、さらに好ましくは15〜20重量%であるのがよい。かかる範囲を越えては、本発明の上述の効果を全うすることができなくなる傾向を生ずる。【0013】本発明では、かかる特徴の外に、該フィラメントの芯成分にカーボンブラックを含有させたものを使用することができる。かかる芯部を採用したことにより、フィルターユニット成形時における汚染問題をクリアすることができると共に、ポリマ粘度の調整が容易となり、目標の繊度を有するフィラメントを形成し易く、かつ、この芯部が鞘部と相乗してバラツキの少ない孔径を形成する不織布を形成する上で好都合に作用する。鞘成分にはできるだけ添加剤を含まない方が好ましいが、該作用を阻害しない範囲でポリエステルとなじみの良い酸化チタン等は含んでいてもかまわない。かかるカーボンブラックの含有量は、好ましくは該フィラメント重量の0.01〜2重量%、さらに好ましくは0.05〜1重量である。【0014】本発明のドライクリーニング用基材の不織布は、好ましくは平均孔径が30〜70μm、さらに好ましくは40〜60μmであるという範囲のものが使用される。本発明では、かかる孔径においても、バラツキが小さく、非常に均一な孔径のものを提供することができるという特徴を有する。最大孔径と平均孔径の差の小さい、均一性の高いものを提供することができる。かかる均一性の高いフィルターは、ドライクリーニング用途として、適正な濾過性能を出すために極めて好ましい性質である。平均孔径が、30μm未満になると濾過性能はよいが、フィルターライフが短くなり、70μmを越えると十分な濾過性能が得られない。本発明の不織布の特徴は、ガーレ法による剛軟度が、好ましくは400〜900mg、さらに好ましくは500〜800mgという柔軟性を有するところにある。かかるドライクリーニング用基材の不織布は、400〜900mgの範囲の硬さを有しないと、フィルター組立時のプリーツ加工が難しく、プリーツの形態保持性が悪くなる傾向を示し、ついにはフィルター性能が低下する傾向がでてくる。【0015】本発明で言う部分的に圧着された不織布とは、不織布を構成しているフィラメント間が熱と圧力によって融着し、部分的にくぼみがあること、即ち、フィラメント密度が高くなった部分が点在することを言う。このように、部分的に圧着するためには、通常、加熱した一対のエンボスロールが使用されるが、本発明においては、エンボスロールの形態、組合わせ等について特に規制するものではない。圧着部の不織布全体の面積に占める割合も、特に規制するものではない。本発明のドライクリーニングフィルターは、かかるドライクリーニングフィルター用基材を用いてフィルター部材を構成されたものである。したがって、かかるフィルターは、均一で安定したフィルター性能を有し、かつ、外観品位が非常に優れているという特徴を有する。【実施例】次に、実施例に基づいて本発明を具体的に説明する。実施例における各種特性は次の方法により測定した。(JIS−L1906)に準じた。:コールター社のポロメーターで測定した。:ガーレ法(JIS−L1096に準じた)フィルター性能:計量ポンプを備えた濾過装置に、以下の条件で、性能評価した。厚さ0.4mmの不織布を得た。【0020】いずれの不織布も、プリーツ加工時の加工性、ユニット製作時の汚れ、フィルター性能共に良好であり、ドライクリーニングフィルター用基材として満足できるものであった。厚さ0.4mmの不織布を得た。【0022】プリーツ加工時の加工性、フィルター性能については問題なかったが、ユニット製作時に汚れが付着するという問題があった。厚さ0.4mmの不織布を得た。【0024】得られた不織布はどちらも、プリーツ加工時の加工性、ユニット製作時の汚れについては問題なかったが、フィルター性能については、平均孔径の違いにより、実施例て5ではライフが短く、実施例6では、精澄点に至るまでに少し時間がかかるものであった。厚さ0.4mmの不織布を得た。【0026】得られた不織布は、剛軟度が低いためプリーツ加工時の加工性が悪くユニットの作製が困難であった。孔径のバラツキが大きいため、フィルター性能の評価においても30分間全く濾過できない不充分なものであった。バラスがとれていて最も優れていることがわかる。良いだけでなく、外観品位の非常に優れたものである。ekouhou.net。